"以下に示す式IまたはIIのフォトクロミックナフトピラン{式中、基R1およびR2はそれぞれ、独立して、水素原子、C1‐C6‐アルキル基、C1‐C6‐チオアルキル基、OもしくはSなどの1個以上のヘテロ原子を有していてもよいC3‐C7‐シクロアルキル基、、C1‐C6アルコキシ基、ヒドロキシル基、トリフルオロメチル基、臭素、塩素、フッ素、非置換、一置換基もしくは二置換フェニル、フェノキシ、ベンジル、ベンジルオキシ、ナフチルもしくはナフトキシ基からなる群αより選択されていてもよく、そして、置換基は、該群αから選択されてもよいか、または、2つの基R1および/または2つの基R2はそれぞれ、独立して、基本構造に縮合された、非置換、一置換もしくは二置換ベンゾ、ピリド、ベンゾフロもしくはベンゾチエノ環を形成し、これらの置換基は該群αから選択されてもよい。Zは、‐CR10R11‐、‐O‐、‐S‐、‐NPh‐、‐NC1‐C6アルキル、‐O‐CR10R11‐、‐CR10R11‐O‐、‐S‐CR10R11‐、‐CR10R11‐S‐、‐CR10R11‐CR10R11‐、‐CR10=N‐、もしくは‐CR10=CR11‐から選択され、置換基R10およびR11は、該群αから選択されてもよいか、または、Zは、スピロ炭素原子を包含して、該群αから選択される1以上の置換基を有する場合があり、かつ1~3つの芳香環系もしくはヘテロ芳香環系が縮合されてもよい、3員~8員炭素単環もしくは複素単環であり、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、該群αから選択される1以上の置換基と置換されてもよいか、または、Zは、スピロ炭素原子を包含して、該群αから選択される1つ、2つ、3もしくは4つの置換基を有していてもよい、7員~12員炭素二環もしくは7員~12員炭素三環である。Bは、次に示す群aもしくはbのうちの1つから選択され、aは、一置換、二置換および三置換アリール基であって、該アリール基は、フェニル、ナフチルもしくはフェナントリルであり、bは、非置換、一置換および二置換ヘテロアリール基であって、該ヘテロアリール基は、ピリジル、フラニル、チエニル、ベンゾフラニル、ベンゾチエニル、1,2,3,4‐テトラヒドロカルバゾリル、およびジュロリジニルであり、aおよびbにおけるアリール基およびヘテロアリール基の置換基は、該群α、もしくは、ヒドロキシ、アミノ、モノ‐C1‐C6アルキルアミノ、ジ‐C1‐C6アルキルアミノ、および、フェニル環上の非置換、一置換もしくは二置換フェネテニル、非置換、一置換もしくは二置換フェニルイミノメチレン、非置換、一置換もしくは二置換フェニルメチレンイミノ、および、非置換、一置換もしくは二置換モノフェニルアミノおよびジフェニルアミノ、ピペリジニル、N置換ピペラジニル、ピロリジニル、イミダゾリジニル、ピラゾリジニル、インドリニル、モルホリニル、2,6‐ジメチルモルホリニル、チオモルホリニル、アザシクロヘプチル、アザシクロオクチル、非置換、一置換もしくは二置換フェノチアジニル、非置換、一置換もしくは二置換フェノキサジニル、非置換、一置換もしくは二置換1,2,3,4‐テトラヒドロキノリニル、非置換、一置換もしくは二置換2,3‐ジヒドロ‐1,4‐ベンゾオキサジニル、非置換、一置換もしくは二置換1,2,3,4‐テトラヒドロイソキノリニル、非置換、一置換もしくは二置換フェナジニル、非置換、一置換もしくは二置換カルバゾリル、非置換、一置換もしくは二置換1,2,3,4‐テトラヒドロカルバゾリル、および、非置換、一置換もしくは二置換10,11‐ジヒドロジベンズ[b,f]アゼピニルからなる群χより選択されるものであり、そして、置換基はそれぞれ、独立して、C1‐C6‐アルキル、C1‐C6‐アルコキシ、臭素、塩素もしくはフッ素から選択されてもよいか、または、aおよびbにおけるアリール基およびヘテロアリール基の直接隣接する2つの置換基は、V‐CR12R13p‐W部分であり[式中、pは1、2もしくは3であり、R12およびR13は、水素、メチルもしくはフェニルであってもよく、VおよびWは、独立して、酸素、硫黄、N‐C1‐C6‐アルキル、N‐C6H5、CH2、CCH32、もしくはCC6H52であってもよく、このV‐CR12R13p‐W部分において2以上の隣接する炭素原子はそれぞれ、独立して、縮合ベンゾ環系の一部でもあり得、そして、該群αまたは該群χから選択される1以上の置換基を有していてもよい。]、かつ、ピラン環への結合点に対する2つのオルト位における基Bのアリール基もしくはヘテロアリール基は、水素以外の置換基を有さない。Cは、次に示す構造の置換基である。[m、nおよびoは独立して1~4の整数であって、R9はR1およびR2と定義され、R3~R8はそれぞれ、独立して、該群αから選択される置換基であるか、または、R4と一緒にR3、もしくはR6と一緒にR5、もしくはR8と一緒にR7は、独立して、それぞれの共通する炭素原子と、3員~8員炭素単環もしくは複素単環を形成し、該単環は該群αの1以上の置換基を有する場合があり、かつ1~3つの芳香環系もしくはヘテロ芳香環系が縮合されてもよく、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、該群αから選択される1以上の置換基と置換されてもよいか、または、4つの隣接する基R3~R6もしくはR5~R8は、基本構造に縮合された、非置換、一置換もしくは二置換ベンゾもしくはピリド環を形成してもよく、これらの置換基は該群αから選択されてもよく、XはNもしくはCR14式中、R14は、水素、C1‐C6‐アルキル基、および非置換、一置換および二置換フェニルからなる群より選択され、これらの置換基は該群αから選択される。であり、Yは、O、S、NR15、CR15R16、もしくはCR15R16‐CR15R16式中、R15およびR16はR14と定義されるか、または、2つの基R15およびR16は、共通する炭素原子と共に、3員~8員炭素単環もしくは複素単環を形成し、該単環は、該群αから選択される1以上の置換基を有する場合があり、かつ1~3つの芳香環系もしくはヘテロ芳香環系が縮合されてもよく、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、該群αから選択される1以上の置換基と置換されてもよい。。]}。式Iを有する請求項1記載のフォトクロミックナフトピラン。次に示す一般式III、IVまたはVを有する請求項1または2記載のフォトクロミックナフトピラン式中、すべての基は、上に定義するとおりであり、スピロ炭素原子を包含する、式IIIのスピロ環は、該群αの1以上の置換基を有する場合があり、かつ該群αから選択される1以上の置換基で置換されてもよい1~3つのベンゼン環が縮合されてもよい、5員~8員炭素環である。。前記基Bが前記群aから選択される、請求項1~3のいずれかに記載のフォトクロミックナフトピラン。前記基CにおいてXが、Nである、請求項1~4のいずれかに記載のフォトクロミックナフトピラン。前記基CにおいてYが、CR15R16またはCR15R16‐CR15R16であり、式中、R15およびR16が上に定義するとおりである、請求項1~5のいずれかに記載のフォトクロミックナフトピラン。基R3~R8がそれぞれ、独立して、前記群αから選択される置換基である、請求項1~6のいずれかに記載のフォトクロミックナフトピラン。請求項1~7のいずれかに記載のフォトクロミックナフトピランであって、基R3およびR4がそれぞれ、独立して、前記群αから選択される置換基であり、かつ、同時に、4つの基R5~R8は共に、基本構造に縮合された、非置換、一置換または二置換ベンゾまたはピリド環であり、これらの置換基は前記群αから選択されてもよい、前記フォトクロミックナフトピラン。前記基Cが次に示す構造を有する、請求項1~8のいずれかに記載のフォトクロミックナフトピラン。前記式I~Vにおける2つの基R2が、基本構造に縮合された、非置換、一置換または二置換ベンゾ、ピリド、ベンゾフロまたはベンゾチエノ環を形成し、これらの置換基は前記群αから選択されてもよい、請求項1~9のいずれかに記載のフォトクロミックナフトピラン。前記式I~Vにおいて共通してオルト位に存在する、2つの基R2が、縮合結合されたベンゾフロである、請求項1~10のいずれかに記載のフォトクロミックナフトピラン。Zが、‐CR10R11‐、‐O‐CR10R11‐、‐CR10R11‐O‐、‐CR10R11‐CR10R11、または‐CR10=CR11‐から選択され、式中、置換基R10およびR11が、前記群αから選択される、請求項1~11のいずれかに記載のフォトクロミックナフトピラン。プラスチック材料における、およびプラスチック材料上での請求項1~12のいずれかに記載のフォトクロミックナフトピランの使用。前記プラスチック材料が眼鏡レンズである、請求項13記載の使用。本発明の目的は、先行技術に記載されている構造物と比較して、改善された特性を有する新規なフォトクロミック化合物のクラスを提供することである。これらには、とりわけ、高温でも非常に高い減光性能、迅速な増光速度、および非常に良好な光安定性が含まれる。本課題は、特許請求の範囲で特徴付けられた主題によって解決される。特に、次に示す一般式IおよびIIを有するフォトクロミックナフトピランを提供する。式中、基R1およびR2はそれぞれ、独立して、水素原子、C1‐C6‐アルキル基、C1‐C6‐チオアルキル基、OもしくはSなどの1個以上のヘテロ原子を有するC3‐C7‐シクロアルキル基、C1‐C6アルコキシ基、ヒドロキシル基、トリフルオロメチル基、臭素、塩素、フッ素、非置換、一置換もしくは二置換のフェニル、フェノキシ、ベンジル、ベンジルオキシ、ナフチルもしくはナフトキシ基からなる群αより選択される置換基であってもよく、そして置換基は群αから選択されてもよく、または、2つの基R1および/または2つの基R2はそれぞれ、独立して、基本構造に縮合された、非置換、一置換もしくは二置換ベンゾ、ピリド、ベンゾフロもしくはベンゾチエノ環を形成し、これらの置換基は群αから選択されてもよい。Zは、‐CR10R11‐、‐O‐、‐S‐、‐NPh‐、‐NC1‐C6アルキル、‐O‐CR10R11‐、‐CR10R11‐O‐、‐S‐CR10R11‐、‐CR10R11‐S‐、‐CR10R11‐CR10R11‐、‐CR10=N‐、もしくは‐CR10=CR11‐から選択され、置換基R10およびR11は、群αから選択され、好ましくは、水素原子、C1‐C6‐アルキル基、C3‐C7‐シクロアルキル基、非置換、一置換もしくは二置換フェニル、ベンジル、もしくはナフチル基から選択されてもよいか、または、Zは、スピロ炭素原子を包含し、群αから選択される1以上の置換基を有する場合があり、かつ1~3つの芳香環系もしくはヘテロ芳香環系が縮合されてもよい、3員~8員炭素単環もしくは複素単環であり、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、群αから選択される1以上の置換基と置換されてもよいか、または、Zは、スピロ炭素原子を包含し、群αから選択される1つ、2つ、3もしくは4つの置換基を有していてもよい、7員~12員炭素二環もしくは7員~12員炭素三環である。Bは、次に示す群aもしくはbのうちの1つから選択され、aは、一置換、二置換および三置換アリール基であって、該アリール基は、フェニル、ナフチルもしくはフェナントリルであり、bは、非置換、一置換および二置換ヘテロアリール基であって、該ヘテロアリール基は、ピリジル、フラニル、チエニル、ベンゾフラニル、ベンゾチエニル、1,2,3,4‐テトラヒドロカルバゾリル、およびジュロリジニルであり、aおよびbにおけるアリール基およびヘテロアリール基の置換基は、群α、もしくは、ヒドロキシ、アミノ、モノ‐C1‐C6アルキルアミノ、ジ‐C1‐C6アルキルアミノ、および、フェニル環上の非置換、一置換もしくは二置換フェネテニル、非置換、一置換もしくは二置換フェニルイミノメチレン、非置換、一置換もしくは二置換フェニルメチレンイミノ、および、非置換、一置換もしくは二置換モノフェニルアミノおよびジフェニルアミノ、ピペリジニル、N置換ピペラジニル、ピロリジニル、イミダゾリジニル、ピラゾリジニル、インドリニル、モルホリニル、2,6‐ジメチルモルホリニル、チオモルホリニル、アザシクロヘプチル、アザシクロオクチル、非置換、一置換もしくは二置換フェノチアジニル、非置換、一置換もしくは二置換フェノキサジニル、非置換、一置換もしくは二置換1,2,3,4‐テトラヒドロキノリニル、非置換、一置換もしくは二置換2,3‐ジヒドロ‐1,4‐ベンゾオキサジニル、非置換、一置換もしくは二置換1,2,3,4‐テトラヒドロイソキノリニル、非置換、一置換もしくは二置換フェナジニル、非置換、一置換もしくは二置換カルバゾリル、非置換、一置換もしくは二置換1,2,3,4‐テトラヒドロカルバゾリル、および、非置換、一置換もしくは二置換10,11‐ジヒドロジベンズ[b,f]アゼピニルからなる群χより選択されるものであり、そして、置換基はそれぞれ、独立して、C1‐C6‐アルキル、C1‐C6‐アルコキシ、臭素、塩素もしくはフッ素から選択されてもよいか、または、aおよびbにおけるアリール基およびヘテロアリール基の直接隣接する2つの置換基は、V‐CR12R13p‐W部分であり、式中、pは1、2もしくは3であり、R12およびR13は、水素、メチルもしくはフェニルであってもよく、VおよびWは、独立して、酸素、硫黄、N‐C1‐C6‐アルキル、N‐C6H5、CH2、CCH32、もしくはCC6H52であってもよく、このV‐CR12R13p‐W部分において2以上の隣接する炭素原子はそれぞれ、独立して、縮合ベンゾ環系の一部でもあり得、そして、群αまたは群χから選択される1以上の置換基を有していてもよく、かつ、ピラン環への結合点に対する2つのオルト位における基Bのアリール基もしくはヘテロアリール基は、水素以外の置換基を有さない。Cは、次に示す構造の置換基である。m、nおよびoは独立して1~4の整数であって、R9はR1およびR2と定義され、R3~R8はそれぞれ、独立して、群αから選択される置換基であるか、または、R4と一緒にR3、もしくはR6と一緒にR5、もしくはR8と一緒にR7は、独立して、それぞれの共通する炭素原子と、3員~8員炭素単環もしくは複素単環を形成し、該単環は、群αの1以上の置換基を有する場合があり、かつ1~3つの芳香環系もしくはヘテロ芳香環系が縮合されてもよく、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、群αから選択される1以上の置換基と置換されてもよいか、または、4つの隣接する基R3~R6もしくはR5~R8は、基本構造に縮合された、非置換、一置換もしくは二置換ベンゾもしくはピリド環を形成してもよく、これらの置換基は群αから選択されてもよく、XはNもしくはCR14式中、R14は、水素、C1‐C6‐アルキル基、および非置換、一置換および二置換フェニルからなる群より選択され、これらの置換基は群αから選択される。であり、Yは、O、S、NR15、CR15R16、もしくはCR15R16‐CR15R16式中、R15およびR16はR14と定義されるか、または、2つの基R15およびR16は、共通する炭素原子と共に、3員~8員炭素単環もしくは複素単環を形成し、該単環は、群αから選択される1以上の置換基を有する場合があり、かつ1~3つの芳香環系もしくはヘテロ芳香環系が縮合されてもよく、該環系は、独立して、ベンゼン、ナフタレン、フェナントレン、ピリジン、キノリン、フラン、チオフェン、ピロール、ベンゾフラン、ベンゾチオフェン、インドール、およびカルバゾールからなる群βより選択され、そして、群αから選択される1以上の置換基と置換されてもよい。。フォトクロミック縮合ナフトピランは、ピランに隣接し両方のメタ位によってパラ置換基に結合された、ベンゼン環が特徴である。本発明による化合物は、高温でも非常に高い減光性能、迅速な増光速度、および非常に良好な光安定性が特徴である。本発明によるフォトクロミック縮合ナフトピランは、上述の一般式Iを有することが好ましい。特に好ましい本発明によるフォトクロミック縮合ナフトピランは、ピラン酸素に隣接し両方のメタ位によってパラ置換基に結合された、ベンゼン環を有し、次に示す一般式III、IVおよびVを有する。式中、すべての基は、上に定義するとおりであり、スピロ炭素原子を包含する、式IIIのスピロ環は、群αの1以上の置換基を有する場合があり、かつ群αから選択される1以上の置換基で置換されてもよい1~3つのベンゼン環が縮合されてもよい、5員~8員炭素環である。本発明の好ましい実施態様において、基Bは、前述の群aから選択される。さらなる実施態様において、基Cにおいて、Xは、Nであることが好ましい。基Cにおいて、Yは、CR15R16またはCR15R16‐CR15R16であり、式中、R15およびR16は先に定義するとおりであり、水素、C1‐C6アルキル基、ならびに、非置換、一置換および二置換フェニルであることが好ましく、これらの置換基は群αから選択される。基R3~R8はそれぞれ、独立して、群αから選択される置換基であることが好ましい。本発明の実施態様において、基R3およびR4はそれぞれ、独立して、群αから選択される置換基であり、4つの基R5~R8は共に、基本構造に縮合された、非置換、一置換または二置換ベンゾまたはピリド環であり、これらの置換基は群αから選択されてもよい。特に好ましい実施態様において、基Cは次に示す構造を有する。さらに、さらなる実施態様において、上述の式I~Vにおける2つの基R2は、基本構造に縮合された、非置換、一置換または二置換ベンゾ、ピリド、ベンゾフロまたはベンゾチエノ環を形成し、これらの置換基は群αから選択されてもよい。上述の式I~Vにおいて共通してオルト位に存在する、2つの基R2は、縮合結合されたベンゾフロであることが特に好ましい。Zは、‐CR10R11‐、‐O‐CR10R11‐、‐CR10R11‐O‐、‐CR10R11‐CR10R11、または‐CR10=CR11‐から選択されることが好ましく、式中、置換基R10およびR11は、群αから選択され、水素原子、C1‐C6‐アルキル基、C3‐C7‐シクロアルキル基、非置換、一置換または二置換フェニル、ベンジル、またはナフチル基から選択されることが好ましい。高温で、励起した有色形態の熱逆反応が非常に迅速に起こり、減光レベルが比較的低いので、従来の光応答性色素の問題は、多くの場合、不十分な高温性能である。しかしながら、現代の光応答性レンズには、高温で、すなわち、比較的少ないUV刺激による半日陰においても、十分な減光レベルも要求される。したがって、十分な日光の50kluxの標準値の代わりに、35°C、15kluxのみの光刺激によるキネティックバンク測定は、光応答性色素の高温性能の十分な測定である。図1に示すように、具体的に選択された置換基Cを有する、本発明による化合物は、類似するナフトピランサブユニットおよび同一の色素濃度を有する最先端技術の化合物と比較して、35°C/15kluxでおよそ10高い光減衰すなわち、10低い透過を有する。フッ素、メチルまたはメトキシなどの小さいオルト置換基が、ピラン酸素に隣接するベンゼン環に配置される場合、励起状態におけるフォトクロミック色素の減光レベルを増加させることができることは既に知られていた。しかしながら、励起されるとこれらの化合物は非常に強く減光されるが、これによって、増光速度を非常に強く遅くさせるので、眼鏡レンズを対象とするように使用することができない。これとは対照的に、ピラン酸素に隣接したベンゼン環上に2つのメタ置換基を有する、本発明による化合物は、完全な減光後、再度非常に迅速に増光する。この理由は、最低4つの縮合環を有する置換基Cの特定構造にある。さらに、本発明による化合物は、高い明澄度すなわち、非励起状態における高い透過、および非常に良好な光安定性を有するので、該化合物は、特に温暖な気候帯で、光応答性レンズに、または、比較的高温で減光レベルを増加させるための従来の光応答性レンズの添加剤として、使用するに適している。図1に使用される先行技術国際公開公報第2009/024271号の化合物の構造、および本発明による化合物を、次の表に示す。先行技術国際公開公報第2009/024271号による化合物1および2、ならびに本発明による化合物の置換基Cを、以下に列挙する。本発明によるフォトクロミック色素の前述の例、および先行技術の化合物上述を参照の特性を測定するために、各事例において、350ppmの色素を、アクリレートモノマーマトリックス中に溶解し、重合開始剤の添加後、温度プログラムによって熱重合させた。その後、得られたプラスチックレンズ2mmの厚さの光減衰および透過特性を、DINENISO8980‐3に準じて測定した。表2において、励起状態における光減衰強度それぞれの最長吸収極大波長から直接測定したについての先行技術との比較で、2つのさらなる本発明の化合物を列挙する。式において、各事例では、置換基Cのみを示し、分子の残部は、表1に示す化合物に類似する。本発明の化合物はそれぞれ、先行技術の同様の化合物よりも、比較的高温、励起状態において、およそ10高い光減衰を有する。表1および2に列挙する式Vの化合物の製造は、国際公開公報第2009/024271号と同様に行われ、最後の工程では、B’の代わりに本発明による選択された置換基Cを含む、2‐プロピン‐1‐オール誘導体との縮合が行われる。該化合物は、適切に置換されたベンゾフェノンから従来法によって製造することができる。式IVの化合物は、国際公開公報第2009/132842号に従い同様に合成することができ、式IIIの化合物は、欧州特許第0987260号に従って合成することができる。本発明による化合物は、フォトクロミック挙動が関心を惹く種々の用途で、あらゆる種類および形態のプラスチック材料またはプラスチック製品に用いることができる。本発明による色素、またはかかる色素の混合物を用いることができる。たとえば、本発明によるフォトクロミックナフトピランは、レンズ、特に眼鏡レンズ、たとえば、スキーゴーグル、サングラス、オートバイゴーグル、ヘルメットのつばなどのすべての種類の眼鏡用レンズに使用することができる。さらに、本発明によるフォトクロミックナフトピランは、たとえば、窓、保護スクリーン、カバー、屋根などの形態で、車両および住居における遮光に使用することもできる。かかるフォトクロミック製品を製造するために、本発明によるフォトクロミックナフトピランは、たとえば、国際公開第99/15518号で既に示されているような、先行技術に記載の種々の方法によって、有機プラスチック材料などの高分子材料に適用するか、または該高分子材料に埋め込むことができる。いわゆる全着色法と表面染色法とを識別することができる。全着色法は、たとえば、重合を行う前に、フォトクロミック化合物をモノマー材料に添加することによって、本発明によるフォトクロミック化合物をプラスチック材料中に溶解するかまたは分散させることを含む。フォトクロミック製品のさらなる製造の可能性は、プラスチック材料を本発明によるフォトクロミック色素の熱溶液中に浸漬することによる、または、たとえば熱転写工程によるプラスチック材料へのフォトクロミック化合物の浸透である。また、フォトクロミック化合物は、たとえば、プラスチック材料の隣接する層の間の別々の層の形態で、たとえば高分子膜の一部として提供することもできる。さらに、プラスチック材料の表面に存在するコーティングの一部として、フォトクロミック化合物を堆積することも可能である。本明細書における浸透という用語は、たとえば、溶媒の支援によるフォトクロミック化合物の高分子マトリックス中への移動、気相間移動、またはその他の表面拡散工程による、フォトクロミック化合物のプラスチック材料中への移動を意味するものとする。有利に、従来の全着色による方法だけでなく、表面染色による方法でも同様に、かかるフォトクロミック製品たとえば、眼鏡レンズを製造することが可能であり、後者の変形の場合、驚くほど低い移動傾向が実現可能である。このことは、特にその後の加工工程に都合が良い。これは、たとえば反射防止膜の場合、減圧下での逆拡散が少ないことにより、層分離および同様の欠点が大幅に減少するためである。全体として、本発明によるフォトクロミックナフトピランに基づいて、審美的側面および医療またはファッションの側面を共に満たすために、あらゆる適合性を有する化学的観点から、また、色の点において染色剤、すなわち色素を、プラスチック材料に適用するか、またはプラスチック材料に埋め込むことができる。したがって、具体的に選択される色素は、目的とする効果および条件に応じて異なっていてもよい。"